【手続補正書】
【提出日】平成30年6月15日(2018.6.15)
【手続補正１】
【補正対象書類名】明細書
【補正対象項目名】０１４５
【補正方法】変更
【補正の内容】
【０１４５】
上記特許及び特許出願の全ては、参照により本明細書に明示的に援用される。本明細書では特定の実施形態に関して本発明を説明してきたが、これら実施形態は、本発明の原理及び適用の単なる説明にすぎないことを理解されたい。本発明の趣旨及び範囲を逸脱することなく、本発明の方法及び装置に対して様々な修正及び変更が可能であることは、当業者には明らかであろう。したがって、本発明は、以下の特許請求の範囲及びその等価物の範囲内である修正及び変更を含むことを意図とする。本発明の実施態様の一部を以下の［項目１］−［項目１８］に記載する。
［項目１］
ポリマーと水と噴射剤と、を含む、ポリウレタンエアゾール組成物であって、
前記ポリマーが、
（ｉ）イソシアネート反応性官能基を有するポリオール又はチオールと、
（ｉｉ）中和水可溶化化合物と、
（ｉｉｉ）ジイソシアネートと、
（ｉｖ）ヒドラジン又はヒドラジドを含むイソシアネート反応性鎖延長剤と、
を反応させることによって得られるポリマーである、ポリウレタンエアゾール組成物。
［項目２］
ウレタン部分とシリル末端基と水と噴射剤と、を含む、ポリウレタンエアゾール組成物であって、
前記ウレタン部分が、
（ｉ）イソシアネート反応性官能基を有するポリオール又はチオールと、
（ｉｉ）中和水可溶化化合物と、
（ｉｉｉ）ジイソシアネートと、
を反応させることによって得られるウレタン部分である、ポリウレタンエアゾール組成物。
［項目３］
前記シリル末端基が、以下の式を有するアルコキシシラン、を含む、項目２に記載の組成物：
（Ｒ２Ｏ）３ＳｉＲ３−Ｚ
［式中、Ｒ２は、水素又はＣ１〜Ｃ４アルキルであり、Ｒ３は、二価のアルキレン、アルキルアリーレン、オキシアルキレンであり、Ｚは、−ＯＨ、−ＳＨ、−ＮＨＲ４、及び−ＮＨ２（式中、Ｒ４は、芳香族又は脂肪族環状基である）から選択される］。
［項目４］
前記中和水可溶化化合物が、以下の式の反応生成物を含む、項目１〜３のいずれか一項に記載の組成物：
（ＨＢ）２Ｒ１  Ａ
［式中、ＢはＯ、Ｓ、ＮＨ、又はＮＲ（式中、Ｒは、１〜４個の炭素原子を含むアルキル基である）であり、Ｒ１は、三価有機連結基であり、Ａは、−ＳＯ３  Ｍ、−ＯＳＯ３  Ｍ、−ＣＯ２  Ｍ、及び−ＯＰＯ（ＯＭ）２（式中、Ｍは、水溶性カチオンである）から選択されるアニオン性基である］。
［項目５］
前記水が、前記噴射剤を除く前記組成物の全重量に基づいて、５０重量％〜９５重量％の範囲の量で存在する、項目１〜４のいずれか一項に記載の組成物。
［項目６］
前記噴射剤が、ジメチルエーテルを含む、項目１〜５のいずれか一項に記載の組成物。
［項目７］
イソシアネート末端プレポリマーとイソシアネート反応性鎖延長剤と、を反応させることによって得られる尿素部分を更に含む、項目２に記載の組成物。
［項目８］
前記イソシアネート反応性鎖延長剤が、ヒドラジン又はヒドラジドである、項目７に記載の組成物。
［項目９］
前記ヒドラジドが、カルボジヒドラジド、シュウ酸ジヒドラジド、チオカルボヒドラジド、又は以下の式を有するジヒドラジドから選択される、項目８に記載の組成物：
【化７】
2017528536.tif 000001
（式中、Ｒは、共有結合、ヘテロ原子、又は二価有機ラジカルである）。
［項目１０］
気密密閉容器であって、弁を介してその内部に封入された項目１〜９のいずれか一項に記載のポリウレタンエアゾール組成物を含む、気密密閉容器と、
前記容器から前記ポリウレタンエアゾール組成物を吐出するためのアクチュエータと、
を備える、エアゾール装置。
［項目１１］
ポリウレタンエアゾール組成物の製造方法であって、
２つのイソシアネート反応性基を含むポリオール又はチオール、及びジイソシアネートを含む混合物を反応させることによって、イソシアネート末端ポリウレタンプレポリマーを得ることと、
前記イソシアネート末端ポリウレタンプレポリマーを
（ｉ）酸性水可溶化化合物と、
（ｉｉ）前記水可溶化化合物を中和させるための塩基と、
を逐次反応させることによって、可溶化ポリウレタンプレポリマーを提供することと、
前記可溶化ポリウレタンプレポリマーを水に分散させることと、
前記可溶化ポリウレタンプレポリマーを、ヒドラジン又はヒドラジドを含むイソシアネート反応性鎖延長剤と反応させることと、
噴射剤を添加して、ポリウレタンエアゾール組成物を得ることと、
を含む、ポリウレタンエアゾール組成物の製造方法。
［項目１２］
一液型組成物から基材上に熱可塑性ポリウレタンコーティングを提供する方法であって、前記方法は、
噴射剤を用いて、エアゾールアクチュエータを通して、前記基材上に水性ポリウレタン分散液を堆積させることであって、前記水性ポリウレタン分散液が、
（ｉ）イソシアネート反応性官能基を有するポリオール又はチオールと、
（ｉｉ）中和水可溶化化合物と、
（ｉｉｉ）ジイソシアネートと、
（ｉｖ）ヒドラジン又はヒドラジドを含むイソシアネート反応性鎖延長剤と、を反応させることによって得られるポリマーを含む、ことと、
前記分散液から水を除去して、熱可塑性ポリウレタンコーティングを硬化させることと、
を含む、熱可塑性ポリウレタンコーティングを提供する方法。
［項目１３］
ポリウレタンエアゾール組成物の製造方法であって、
２つのイソシアネート反応性基を含むポリオール又はチオール、及びジイソシアネートを含む混合物を反応させることによって、イソシアネート末端ポリウレタンプレポリマーを得ることと、
前記イソシアネート末端ポリウレタンプレポリマーを
（ｉ）酸性水可溶化化合物と、
（ｉｉ）前記水可溶性化合物を中和させるための塩基と、
（ｉｉｉ）シリル末端基と、
を逐次反応させることによって可溶化ポリウレタンプレポリマーを提供することと、
前記可溶化ポリウレタンプレポリマーを水に分散させることと、
前記可溶化ポリウレタンプレポリマーを、イソシアネート反応性鎖延長剤と反応させることと、
噴射剤を添加して、ポリウレタンエアゾール組成物を得ることと、
を含む、ポリウレタンエアゾール組成物の製造方法。
［項目１４］
一液型組成物から基材上に架橋ポリウレタンコーティングを提供する方法であって、前記方法は、
噴射剤を用いて、エアゾールアクチュエータを通して、前記基材上に水性ポリウレタン分散液を堆積させることであって、
前記水性ポリウレタン分散液が、
（ｉ）イソシアネート反応性官能基を有するポリオール又はチオールと、
（ｉｉ）中和水可溶化化合物と、
（ｉｉｉ）ジイソシアネートと、
を反応させることによって得られるウレタン部分、
シリル末端基、及び
水を含む、ことと、
前記水を除去して、前記シリル末端基を縮合させることによって、架橋ポリウレタンコーティングを提供することと、
を含む、架橋ポリウレタンコーティングを提供する方法。
［項目１５］
前記シリル末端基が、以下の式を有するアルコキシシランを含む、項目１３又は１４に記載の方法：
（Ｒ２Ｏ）３ＳｉＲ３−Ｚ
［式中、Ｒ２は、水素又はＣ１〜Ｃ４アルキルであり、Ｒ３は、二価のアルキレン、アルキルアリーレン、又はオキシアルキレンであり、Ｚは、−ＯＨ、−ＳＨ、−ＮＨＲ４、及び−ＮＨ２（式中、Ｒ４は、芳香族又は脂肪族環状基である）から選択される）］。
［項目１６］
ポリマーと水とジメチルエーテル噴射剤と、を含む、ポリウレタンエアゾール組成物であって、
前記ポリマーが、
（ｉ）イソシアネート反応性官能基を有するポリオール又はチオールと、
（ｉｉ）中和水可溶化化合物と、
（ｉｉｉ）ジイソシアネートと、
（ｉｖ）イソシアネート反応性鎖延長剤と、
を反応させることによって得られるポリマーであり、
前記ポリマーが、１０，０００ｇ／モル〜２００，０００ｇ／モルの範囲の重量平均分子量を有する、ポリウレタンエアゾール組成物。
［項目１７］
一液型組成物から基材上に熱可塑性ポリウレタンコーティングを提供する方法であって、前記方法は、
ジメチルエーテル噴射剤を用いて、エアゾールアクチュエータを通して、前記基材上に水性ポリウレタン分散液を堆積させることであり、前記水性ポリウレタン分散液が、
（ｉ）イソシアネート反応性官能基を有するポリオール又はチオールと、
（ｉｉ）中和水可溶化化合物と、
（ｉｉｉ）ジイソシアネートと、
（ｉｖ）イソシアネート反応性鎖延長剤と、
を反応させることによって得られるポリマーを含む、ことと、
前記分散液から水を除去して、熱可塑性ポリウレタンコーティングを硬化させることであって、
前記ポリマーが、１０，０００ｇ／モル〜２００，０００ｇ／モルの範囲の重量平均分子量を有する、ことと、
を含む、熱可塑性ポリウレタンコーティングを提供する方法。
［項目１８］
ポリウレタンエアゾール組成物の製造方法であって、
２つのイソシアネート反応性基を含むポリオール又はチオール、及びジイソシアネートを含む混合物を反応させることによって、イソシアネート末端ポリウレタンプレポリマーを得ることと、
前記イソシアネート末端ポリウレタンプレポリマーを
（ｉ）酸性水可溶化化合物と、
（ｉｉ）前記水可溶化化合物を中和させるための塩基と、
を逐次反応させることによって、可溶化ポリウレタンプレポリマーを提供することと、
前記可溶化ポリウレタンプレポリマーを水に分散させることと、
前記可溶化ポリウレタンプレポリマーをイソシアネート反応性鎖延長剤と反応させることと、
噴射剤を添加して、ポリウレタンエアゾール組成物を得ることと、
を含み、前記ポリマーが、１０，０００ｇ／モル〜２００，０００ｇ／モルの範囲の重量平均分子量を有する、
ポリウレタンエアゾール組成物の製造方法。
【手続補正２】
【補正対象書類名】特許請求の範囲
【補正対象項目名】全文
【補正方法】変更
【補正の内容】
【特許請求の範囲】
【請求項１】
ポリマーと水と噴射剤と、を含む、ポリウレタンエアゾール組成物であって、
前記ポリマーが、
（ｉ）イソシアネート反応性官能基を有するポリオール又はチオールと、
（ｉｉ）中和水可溶化化合物と、
（ｉｉｉ）ジイソシアネートと、
（ｉｖ）ヒドラジン又はヒドラジドを含むイソシアネート反応性鎖延長剤と、
を反応させることによって得られるポリマーである、ポリウレタンエアゾール組成物。
【請求項２】
ウレタン部分とシリル末端基と水と噴射剤と、を含む、ポリウレタンエアゾール組成物であって、
前記ウレタン部分が、
（ｉ）イソシアネート反応性官能基を有するポリオール又はチオールと、
（ｉｉ）中和水可溶化化合物と、
（ｉｉｉ）ジイソシアネートと、
を反応させることによって得られるウレタン部分である、ポリウレタンエアゾール組成物。
【請求項３】
ポリウレタンエアゾール組成物の製造方法であって、
２つのイソシアネート反応性基を含むポリオール又はチオール、及びジイソシアネートを含む混合物を反応させることによって、イソシアネート末端ポリウレタンプレポリマーを得ることと、
前記イソシアネート末端ポリウレタンプレポリマーを
（ｉ）酸性水可溶化化合物と、
（ｉｉ）前記水可溶化化合物を中和させるための塩基と、
を逐次反応させることによって、可溶化ポリウレタンプレポリマーを提供することと、
前記可溶化ポリウレタンプレポリマーを水に分散させることと、
前記可溶化ポリウレタンプレポリマーを、ヒドラジン又はヒドラジドを含むイソシアネート反応性鎖延長剤と反応させることと、
噴射剤を添加して、ポリウレタンエアゾール組成物を得ることと、
を含む、ポリウレタンエアゾール組成物の製造方法。
【請求項４】
一液型組成物から基材上に熱可塑性ポリウレタンコーティングを提供する方法であって、前記方法は、
噴射剤を用いて、エアゾールアクチュエータを通して、前記基材上に水性ポリウレタン分散液を堆積させることであって、前記水性ポリウレタン分散液が、
（ｉ）イソシアネート反応性官能基を有するポリオール又はチオールと、
（ｉｉ）中和水可溶化化合物と、
（ｉｉｉ）ジイソシアネートと、
（ｉｖ）ヒドラジン又はヒドラジドを含むイソシアネート反応性鎖延長剤と、を反応させることによって得られるポリマーを含む、ことと、
前記分散液から水を除去して、熱可塑性ポリウレタンコーティングを硬化させることと、
を含む、熱可塑性ポリウレタンコーティングを提供する方法。
【請求項５】
ポリウレタンエアゾール組成物の製造方法であって、
２つのイソシアネート反応性基を含むポリオール又はチオール、及びジイソシアネートを含む混合物を反応させることによって、イソシアネート末端ポリウレタンプレポリマーを得ることと、
前記イソシアネート末端ポリウレタンプレポリマーを
（ｉ）酸性水可溶化化合物と、
（ｉｉ）前記水可溶性化合物を中和させるための塩基と、
（ｉｉｉ）シリル末端基と、
を逐次反応させることによって可溶化ポリウレタンプレポリマーを提供することと、
前記可溶化ポリウレタンプレポリマーを水に分散させることと、
前記可溶化ポリウレタンプレポリマーを、イソシアネート反応性鎖延長剤と反応させることと、
噴射剤を添加して、ポリウレタンエアゾール組成物を得ることと、
を含む、ポリウレタンエアゾール組成物の製造方法。
【請求項６】
一液型組成物から基材上に架橋ポリウレタンコーティングを提供する方法であって、前記方法は、
噴射剤を用いて、エアゾールアクチュエータを通して、前記基材上に水性ポリウレタン分散液を堆積させることであって、
前記水性ポリウレタン分散液が、
（ｉ）イソシアネート反応性官能基を有するポリオール又はチオールと、
（ｉｉ）中和水可溶化化合物と、
（ｉｉｉ）ジイソシアネートと、
を反応させることによって得られるウレタン部分、
シリル末端基、及び
水を含む、ことと、
前記水を除去して、前記シリル末端基を縮合させることによって、架橋ポリウレタンコーティングを提供することと、
を含む、架橋ポリウレタンコーティングを提供する方法。
【請求項７】
一液型組成物から基材上に熱可塑性ポリウレタンコーティングを提供する方法であって、前記方法は、
ジメチルエーテル噴射剤を用いて、エアゾールアクチュエータを通して、前記基材上に水性ポリウレタン分散液を堆積させることであり、前記水性ポリウレタン分散液が、
（ｉ）イソシアネート反応性官能基を有するポリオール又はチオールと、
（ｉｉ）中和水可溶化化合物と、
（ｉｉｉ）ジイソシアネートと、
（ｉｖ）イソシアネート反応性鎖延長剤と、
を反応させることによって得られるポリマーを含む、ことと、
前記分散液から水を除去して、熱可塑性ポリウレタンコーティングを硬化させることであって、
前記ポリマーが、１０，０００ｇ／モル〜２００，０００ｇ／モルの範囲の重量平均分子量を有する、ことと、
を含む、熱可塑性ポリウレタンコーティングを提供する方法。
【請求項８】
ポリウレタンエアゾール組成物の製造方法であって、
２つのイソシアネート反応性基を含むポリオール又はチオール、及びジイソシアネートを含む混合物を反応させることによって、イソシアネート末端ポリウレタンプレポリマーを得ることと、
前記イソシアネート末端ポリウレタンプレポリマーを
（ｉ）酸性水可溶化化合物と、
（ｉｉ）前記水可溶化化合物を中和させるための塩基と、
を逐次反応させることによって、可溶化ポリウレタンプレポリマーを提供することと、
前記可溶化ポリウレタンプレポリマーを水に分散させることと、
前記可溶化ポリウレタンプレポリマーをイソシアネート反応性鎖延長剤と反応させることと、
噴射剤を添加して、ポリウレタンエアゾール組成物を得ることと、
を含み、前記ポリマーが、１０，０００ｇ／モル〜２００，０００ｇ／モルの範囲の重量平均分子量を有する、
ポリウレタンエアゾール組成物の製造方法。